(57)【要約】【課題】  耐水性を有して下地を保護し得る樹脂組成物及び積層体を提供することを目的とする。【解決手段】  樹脂（Ａ）と、トリアジン系紫外線吸収剤（Ｂ）と、２種以上のヒンダードアミン系光安定剤（Ｃ）と、を含み、当該２種以上のヒンダードアミン系光安定剤（Ｃ）が、Ｎ−Ｏ−Ｒ構造を有するアミノエーテル型のヒンダードアミン系光安定剤（Ｃ１）と、アミノエーテル型以外のヒンダードアミン系光安定剤（Ｃ２）と、を含む樹脂組成物からなる樹脂層２を備える積層体１とする。【選択図】    図１
2019172793.tif 000002
【特許請求の範囲】
【請求項１】
トリアジン系紫外線吸収剤（Ｂ）と、
２種以上のヒンダードアミン系光安定剤（Ｃ）と、
を含む
ことを特徴とする樹脂組成物。
【請求項２】
前記２種以上のヒンダードアミン系光安定剤（Ｃ）が、Ｎ−Ｏ−Ｒ構造を有するアミノエーテル型のヒンダードアミン系光安定剤（Ｃ１）と、アミノエーテル型以外のヒンダードアミン系光安定剤（Ｃ２）と、を含む
ことを特徴とする請求項１に記載の樹脂組成物。
【請求項３】
前記アミノエーテル型以外のヒンダードアミン系光安定剤（Ｃ２）が、４−ヒドロキシ−２，２，６，６−テトラメチル−１−ピペリジンエタノールと３、５、５−トリメチルヘキサン酸とから成るエステル化合物を含む
ことを特徴とする請求項２に記載の樹脂組成物。
【請求項４】
樹脂（Ａ）を更に含み、
前記４−ヒドロキシ−２，２，６，６−テトラメチル−１−ピペリジンエタノールと３、５、５−トリメチルヘキサン酸とから成るエステル化合物の含有量が、前記樹脂（Ａ）１００質量部に対して３質量部以上３０質量部以下である
ことを特徴とする請求項３に記載の樹脂組成物。
【請求項５】
前記アミノエーテル型のヒンダードアミン系光安定剤（Ｃ１）が、ビス（１−オクチルオキシ−２，２，６，６‐テトラメチル−４−ピペリジニル）セバシン酸エステルを含む
ことを特徴とする請求項２から４のいずれか１項に記載の樹脂組成物。
【請求項６】
樹脂（Ａ）を更に含み、
前記ビス（１−オクチルオキシ−２，２，６，６‐テトラメチル−４−ピペリジニル）セバシン酸エステルの含有量が、前記樹脂（Ａ）１００質量部に対して、０．５質量部以上６質量部以下である
ことを特徴とする請求項５に記載の樹脂組成物。
【請求項７】
前記トリアジン系紫外線吸収剤（Ｂ）が、ヒドロキシフェニルトリアジン系紫外線吸収剤を含む
ことを特徴とする請求項１から６のいずれか１項に記載の樹脂組成物。
【請求項８】
前記ヒドロキシフェニルトリアジン系紫外線吸収剤が、２−［４−｛（２−ヒドロキシ−３−アルキルオキシプロピル）オキシ｝−２−ヒドロキシフェニル］−４，６−ビス（２，４−ジメチルフェニル）−１，３，５−トリジアンを含む
ことを特徴とする請求項７に記載の樹脂組成物。
【請求項９】
前記トリアジン系紫外線吸収剤（Ｂ）は、アルキル基の炭素数が１２または１３のトリアジン系紫外線吸収剤を含む
ことを特徴とする請求項１から８のいずれか１項に記載の樹脂組成物。
【請求項１０】
樹脂（Ａ）を更に含み、
前記トリアジン系紫外線吸収剤（Ｂ）の含有量が、前記樹脂（Ａ）１００質量部に対して１０質量部以上２０質量部以下である
ことを特徴とする請求項１から９のいずれか１項に記載の樹脂組成物。
【請求項１１】
フッ素樹脂を更に含む
ことを特徴とする請求項１から１０のいずれか１項に記載の樹脂組成物。
【請求項１２】
架橋剤を更に含む
ことを特徴とする請求項１から１１のいずれか１項に記載の樹脂組成物。
【請求項１３】
前記架橋剤がイソシアネート系架橋剤である
ことを特徴とする請求項１２に記載の樹脂組成物。
【請求項１４】
基材と、前記基材に積層される請求項１から１３のいずれか１項に記載の樹脂組成物からなる樹脂層と、を備える
ことを特徴とする積層体。
【発明の詳細な説明】
【技術分野】
【０００１】
本発明は、樹脂組成物及び積層体に関する。
【背景技術】
【０００２】
自動車等の車両の塗装には、塗料や塗装代替フィルムが使われている。特に車両の外装に用いられる塗料や塗装代替フィルムは、耐候性、耐熱性、耐水性などの耐久性や、ガソリン、ブレーキオイルなどの油に対する耐性などが求められる。そのため、上記のような塗料や塗装代替フィルムの表面は、保護層で覆われることが好ましい。
【０００３】
例えば、下記特許文献１には、ベンゾトリアゾール系紫外線吸収剤とトリアジン系紫外線吸収剤とを必須成分として含み、長期にわたって下層保護機能を維持できる塗膜を形成できる塗料用組成物が開示されている。このような塗料用組成物からなる塗膜は、上記塗料や塗装代替フィルムの表面の保護層として用いられ得る。
【先行技術文献】
【特許文献】
【０００４】
【特許文献１】特開２００２−２５６２１７号公報
【発明の概要】
【発明が解決しようとする課題】
【０００５】
上記特許文献１に開示されている塗料用組成物は、トリアジン系紫外線吸収剤にベンゾトリアゾール系紫外線吸収剤を組み合わせることで長期耐候性の発現を図っている。しかし、ベンゾトリアゾール系紫外線吸収剤は、金属化合物との相互作用により、吸収波長が長波長側にシフトする傾向がある。そのため、上記特許文献１に開示されている塗料用組成物は、金属化合物が接すると黄変する場合がある。例えば、水はカルシウムやマグネシウムなどの金属成分を含む場合があるため、上記特許文献１に開示されている塗料用組成物は水に触れると黄変する場合がある。よって、上記特許文献１に開示されている塗料用組成物のようにベンゾトリアゾール系紫外線吸収剤を含む組成物からなる塗膜は、耐水性が求められる分野においては不向きである。なお、金属化合物やアミンなどとの相互作用が抑制される紫外線吸収剤として、シアノアクリレート系紫外線吸収剤も挙げられる。しかし、シアノアクリレート系紫外線吸収剤は波長が３４０ｎｍ以上の光を吸収し難く、波長３７０ｎｍ以上の光を吸収するベンゾトリアゾール系紫外線吸収剤やベンゾフェノン系紫外線吸収剤等と組み合わせて用いることがある。
【０００６】
また、紫外線吸収剤を含む樹脂組成物は、当該紫外線吸収剤の分解を抑制する観点から、光安定剤を含む場合がある。光安定剤によって、樹脂の劣化に関わるラジカルである酸素ラジカル、ペルオキシラジカルまたはアルキルラジカルなどがクエンチされる。例えば、Ｎ−Ｏ−Ｒ構造を有するアミノエーテル型のヒンダードアミン系光安定剤は、ペルオキシラジカルをすばやく捕捉する。また、アミノエーテル型以外のヒンダードアミン系光安定剤は、まず酸素ラジカルにより酸化されてニトロキシラジカルとなり、その後、炭素ラジカルと反応し、Ｎ−Ｏ−Ｒ構造を有するアミノエーテル型のヒンダードアミン系光安定剤となる。そのため、アミノエーテル型のヒンダードアミン系光安定剤は、ペルオキシラジカルを素早くクエンチすることができる。一方、アミノエーテル型以外のヒンダードアミン系光安定剤は、酸素ラジカルを素早くクエンチすることができる。光安定剤の構造によって素早くクエンチできるラジカル種が異なるため、紫外線吸収剤と光安定剤の組み合わせには改善の余地があった。
【０００７】
上記のように、特許文献１に開示されているような従来の塗料用組成物は、耐水性が求められる分野においては不向きである。そこで本発明は、耐水性を有して下地を保護し得る樹脂組成物及び積層体を提供することを目的とする。
【課題を解決するための手段】
【０００８】
上記課題を解決するため、本発明の樹脂組成物は、トリアジン系紫外線吸収剤（Ｂ）と、２種以上のヒンダードアミン系光安定剤（Ｃ）と、を含むことを特徴とする。
【０００９】
また、前記２種以上のヒンダードアミン系光安定剤（Ｃ）が、Ｎ−Ｏ−Ｒ構造を有するアミノエーテル型のヒンダードアミン系光安定剤（Ｃ１）と、アミノエーテル型以外のヒンダードアミン系光安定剤（Ｃ２）と、を含むことが好ましい。
【００１０】
また、前記アミノエーテル型以外のヒンダードアミン系光安定剤（Ｃ２）が、４−ヒドロキシ−２，２，６，６−テトラメチル−１−ピペリジンエタノールと３、５、５−トリメチルヘキサン酸とから成るエステル化合物を含むことが好ましい。
【００１１】
また、樹脂（Ａ）を更に含み、前記４−ヒドロキシ−２，２，６，６−テトラメチル−１−ピペリジンエタノールと３、５、５−トリメチルヘキサン酸とから成るエステル化合物の含有量が、前記樹脂（Ａ）１００質量部に対して３質量部以上３０質量部以下であることが好ましい。
【００１２】
また、前記アミノエーテル型のヒンダードアミン系光安定剤（Ｃ１）が、ビス（１−オクチルオキシ−２，２，６，６‐テトラメチル−４−ピペリジニル）セバシン酸エステルを含むことが好ましい。
【００１３】
また、樹脂（Ａ）を更に含み、前記ビス（１−オクチルオキシ−２，２，６，６‐テトラメチル−４−ピペリジニル）セバシン酸エステルの含有量が、前記樹脂（Ａ）１００質量部に対して、０．５質量部以上６質量部以下であることが好ましい。
【００１４】
また、前記トリアジン系紫外線吸収剤（Ｂ）が、ヒドロキシフェニルトリアジン系紫外線吸収剤を含むことが好ましい。
【００１５】
また、前記ヒドロキシフェニルトリアジン系紫外線吸収剤が、２−［４−｛（２−ヒドロキシ−３−アルキルオキシプロピル）オキシ｝−２−ヒドロキシフェニル］−４，６−ビス（２，４−ジメチルフェニル）−１，３，５−トリジアンを含むことが好ましい。
【００１６】
また、前記トリアジン系紫外線吸収剤（Ｂ）は、アルキル基の炭素数が１２または１３のトリアジン系紫外線吸収剤を含むことが好ましい。
【００１７】
また、樹脂（Ａ）を更に含み、前記トリアジン系紫外線吸収剤（Ｂ）の含有量が、前記樹脂（Ａ）１００質量部に対して１０質量部以上２０質量部以下であることが好ましい。
【００１８】
また、フッ素樹脂を更に含むことが好ましい。
【００１９】
また、架橋剤を更に含むことが好ましい。
【００２０】
また、前記架橋剤がイソシアネート系架橋剤であることが好ましい。
【００２１】
また、上記課題を解決するため、本発明の積層体は、基材と、前記基材に積層される上記樹脂組成物からなる樹脂層と、を備えることを特徴とする。
【発明の効果】
【００２２】
本発明によれば、耐水性を有して下地を保護し得る樹脂組成物及び積層体が提供される。
【図面の簡単な説明】
【００２３】
【図１】本発明の実施形態に係る積層体の断面を概略的に示す図である。
【発明を実施するための形態】
【００２４】
以下に例示する実施形態は、本発明の理解を容易にするためのものであり、本発明を限定して解釈するためのものではない。本発明は、その趣旨を逸脱することなく、以下の実施形態から変更、改良することができる。
【００２５】
［積層体］
図１は、本発明の実施形態に係る積層体の断面を概略的に示す図である。本実施形態の積層体１は、基材３と基材３に積層される樹脂層２とを備える。
【００２６】
基材３の材質は特に制限されない。基材３は、例えば、樹脂、金属、セラミックス、紙、木材、又は、これらの組み合わせから成る。また、基材３の厚さは特に制限されず、積層体１の用途に応じて選択される。基材３の厚さは、例えば２０μｍ以上５００μｍ以下とされ、３０μｍ以上１００μｍ以下であることが好ましい。
【００２７】
基材３として使用可能な樹脂として、例えば、ポリ塩化ビニル、ポリ塩化ビニリデン、ポリフッ化ビニリデン、ポリ（エチレン−テトラフルオロエチレン）、ポリカーボネート、ポリエステル、ポリ（メタ）アクリレート、ポリオレフィン、ポリアミド、ポリビニルアルコール、ポリスチレン、ポリウレタン等が挙げられる。なお、（メタ）アクリレートとは、アクリレートおよびメタクリレートの一方または両方を意味する。これらの樹脂は、１種が単独で用いられてもよく、２種類以上が併用されてもよい。２種類以上の樹脂を併用する場合、これらの樹脂を混合して一層の基材３とされてもよく、互いに異なる樹脂からなる複数の層からなる基材３とされてもよい。また、上記樹脂の中でポリ塩化ビニルを用いることが好ましい。ポリ塩化ビニルは可塑剤等が添加されることで引張破断伸度が容易に調整され得る。そのため、基材３にポリ塩化ビニルが用いられることによって、積層体１を貼り付ける被着面の形状が複雑であっても積層体１が被着面に追従し得る。
【００２８】
樹脂層２は、後述する樹脂組成物からなる層である。
【００２９】
樹脂層２の厚さは特に制限されない。例えば１μｍ以上１００μｍ以下とされ、３μｍ以上２０μｍ以下であることが好ましい。
【００３０】
樹脂層２は、後述する樹脂組成物を基材３上に塗工し、硬化させることで形成される。樹脂組成物の塗工方法として、例えば、スクリーン印刷、グラビア印刷、バーコート法、ナイフコート法、ロールコート法、ブレードコート法、ダイコート法、スプレー塗装、浸漬塗装等を挙げることができる。これらの中で、スクリーン印刷が特に好ましい。樹脂組成物を硬化させる方法として、例えば、熱風乾燥やオーブンまたはホットプレート等を使用して行う方法を挙げることができる。また、コンマコーター（登録商標）で樹脂組成物を基材３上に塗工してから熱風乾燥し、樹脂組成物からなる樹脂層２を基材３から剥離して単層のフィルムとして使用することもできる。
【００３１】
なお、積層体１は、必要に応じて被着面に貼着するための粘着剤層や接着剤層等の他の部材を含んでもよい。また、樹脂層２と基材３との間には、単層または複層の印刷層や粘着剤層等が設けられてもよい。積層体１が樹脂層２と基材３との間に印刷層を含む場合、印刷層の形成方法は特に制限されない。印刷層は、例えば、樹脂、着色剤、溶剤等を含む組成物を基材３上にスクリーン印刷等の方法で付与し、必要に応じて乾燥、硬化等の工程を経ることによって形成される。また、積層体１が樹脂層２と基材３との間に印刷層を含む場合、基材３上に上記のように印刷層を形成した後、この印刷層の上に上記のようにして樹脂層２が形成される。
【００３２】
［樹脂組成物］
樹脂層２を構成する樹脂組成物は、樹脂（Ａ）と、トリアジン系紫外線吸収剤（Ｂ）と、２種以上のヒンダードアミン系光安定剤（Ｃ）とを含む。
【００３３】
＜樹脂（Ａ）＞
上記樹脂（Ａ）として、例えば、フッ素樹脂、（メタ）アクリル樹脂、ウレタン樹脂、ポリエステル樹脂、ポリカーボネート樹脂、塩化ビニル樹脂、アクリロニトリル−ブタジエン−スチレン（ＡＢＳ）樹脂などの樹脂が挙げられる。なお、（メタ）アクリルとは、アクリルおよびメタクリルの一方または両方を意味する。これらの樹脂は、１種が単独で用いられても良く、２種類以上が併用されても良い。ただし、樹脂（Ａ）はフッ素樹脂を含むことが好ましい。フッ素樹脂におけるＣ−Ｆ結合の結合エネルギー（４４１ｋＪ／ｍｏｌ）は、太陽光による最大紫外線エネルギー量（４１１ｋＪ／ｍｏｌ）より大きい。そのため、フッ素樹脂は太陽光によって分解され難い。また、Ｃ−Ｆ結合は分極が小さいため、フッ素樹脂は反応性に乏しく加水分解などによって分解され難い。そのため、樹脂（Ａ）がフッ素樹脂を含むことにより、樹脂（Ａ）の耐熱性、耐候性が非常に良好となり得る。
【００３４】
樹脂（Ａ）にフッ素樹脂が含まれる場合、当該フッ素樹脂は、特に限定されないが、主にトリフルオロエチレンとビニルエーテルとから成る共重合体であることが好ましい。トリフルオロエチレンとビニルエーテルとはほぼ交互共重合となるため、フッ素樹脂の中でも特に耐候性が良いと考えられる。また、トリフルオロエチレンとビニルエーテルとから成る共重合体は、フッ素樹脂の中では他の樹脂や添加剤との相溶性が良いと考えられる。
【００３５】
また、樹脂（Ａ）は、樹脂層２と基材３との密着性や添加剤との相溶性等の観点から（メタ）アクリル樹脂を含有することが好ましい。樹脂（Ａ）に含まれる樹脂と添加剤との相溶性が良好であることによって、紫外線吸収剤（ＵＶＡ）や光安定剤（ＨＡＬＳ）などの安定剤が経時で樹脂層２からブリードすることが抑制され、結果的に樹脂（Ａ）が（メタ）アクリル樹脂を含まない場合よりも樹脂層２の耐候性が向上し得る。
【００３６】
また、樹脂（Ａ）は、架橋剤を含むことが好ましい。当該架橋剤として、例えばイソシアネート系架橋剤が挙げられる。また、イソシアネート系架橋剤は、無黄変型のイソシアネート系架橋剤であることが好ましい。当該イソシアネート系架橋剤として、例えば、脂肪族イソシアネート由来のイソシアネート架橋剤や脂環式イソシアネート由来のイソシアネート架橋剤がある。具体的には、ヘキサメチレンジイソシアネート（ＨＤＩ）由来のイソシアネート架橋剤や水添キシリレンジイソシアネート（Ｈ６ＸＤＩ）由来のイソシアネート架橋剤、水添ジフェニルメタンジイソシアネート（Ｈ１２ＭＤＩ）由来のイソシアネート架橋剤、イソホロンジイソシアネート（ＩＰＤＩ）由来のイソシアネート架橋剤が挙げられる。
【００３７】
＜トリアジン系紫外線吸収剤（Ｂ）＞
本実施形態の樹脂組成物は、後述するように、２種以上のヒンダードアミン系光安定剤（Ｃ）を用いることによってトリアジン系紫外線吸収剤（Ｂ）の紫外線の吸収強度の低下が抑制され得る。そのため、本実施形態の樹脂組成物は、ベンゾトリアゾール系紫外線吸収剤を用いることなく、またはベンゾトリアゾール系紫外線吸収剤の含有量を少なくしたとしても、紫外線の吸収強度が長期間保たれ得る。また、トリアジン系紫外線吸収剤（Ｂ）は、ベンゾトリアゾール系紫外線吸収剤に比べて黄変し難い。そのため、本実施形態の樹脂組成物は、水との接触によって黄変することが抑制され得る。したがって、樹脂層２は耐水性を有する。
【００３８】
また、トリアジン系紫外線吸収剤（Ｂ）は、有機化合物の劣化に関与する２９０ｎｍ〜３８０ｎｍの波長帯域の紫外線を吸収し易い。トリアジン系紫外線吸収剤（Ｂ）は、３４０ｎｍの波長帯域を超える紫外線も吸収するため、ベンゾトリアゾール系紫外線吸収剤が併用されなくとも有機化合物を紫外線から保護し得る。
【００３９】
トリアジン系紫外線吸収剤（Ｂ）は、ヒドロキシフェニルトリアジン系紫外線吸収剤を含むことが好ましい。また、トリアジン系紫外線吸収剤（Ｂ）は、２−［４−｛（２−ヒドロキシ−３−アルキルオキシプロピル）オキシ｝−２−ヒドロキシフェニル］−４，６−ビス（２，４−ジメチルフェニル）−１，３，５−トリジアンを含むことがより好ましい。２−［４−｛（２−ヒドロキシ−３−アルキルオキシプロピル）オキシ｝−２−ヒドロキシフェニル］−４，６−ビス（２，４−ジメチルフェニル）−１，３，５−トリジアンは、水酸基を有しているため、架橋剤と水酸基とが反応し、ブリードが抑制され得る。
【００４０】
また、トリアジン系紫外線吸収剤（Ｂ）は、アルキル基の炭素数が１２または１３であるトリアジン系紫外線吸収剤を含むことが好ましく、若しくはアルキル基の炭素数が１２のトリアジン系紫外線吸収剤およびアルキル基の炭素数が１３のトリアジン系紫外線吸収剤との混合物を含むことも好ましい。
【００４１】
樹脂層２を構成する樹脂組成物に含まれるトリアジン系紫外線吸収剤（Ｂ）の含有量は、樹脂（Ａ）１００質量部に対して１０質量部以上２０質量部以下であることが好ましい。トリアジン系紫外線吸収剤（Ｂ）の含有量が１０質量部以上であれば、樹脂層２の下地保護性が高められ得る。また、トリアジン系紫外線吸収剤（Ｂ）の含有量が２０質量部以下であれば、トリアジン系紫外線吸収剤（Ｂ）のブリードが抑制され得る。
【００４２】
＜ヒンダードアミン系光安定剤（Ｃ）＞
ヒンダードアミン系光安定剤（Ｃ）は、２種以上用いられる。ヒンダードアミン系光安定剤（Ｃ）は、２種用いられてもよく、３種以上用いられてもよい。また、ヒンダードアミン系光安定剤（Ｃ）は、Ｎ−Ｏ−Ｒ構造を有するアミノエーテル型のヒンダードアミン系光安定剤（Ｃ１）と、アミノエーテル型以外のヒンダードアミン系光安定剤（Ｃ２）と、を含むことが好ましい。
【００４３】
Ｎ−Ｏ−Ｒ構造を有するアミノエーテル型のヒンダードアミン系光安定剤（Ｃ１）と、アミノエーテル型以外のヒンダードアミン系光安定剤（Ｃ２）と、が樹脂層２を構成する樹脂組成物に含まれることによって、樹脂や紫外線吸収剤の劣化に関わるラジカル源をこれらの光安定剤によって素早くクエンチすることができると考えられる。よって、トリアジン系紫外線吸収剤（Ｂ）の分解が抑制されるため、トリアジン系紫外線吸収剤（Ｂ）の紫外線の吸収強度が保たれ、紫外線による下地の劣化が抑制されると考えられる。このように、２種以上のヒンダードアミン系光安定剤（Ｃ）が用いられることで下地の光安定性が高められ得る。
【００４４】
Ｎ−Ｏ−Ｒ構造を有するアミノエーテル型のヒンダードアミン系光安定剤（Ｃ１）は、少なくともビス（１−オクチルオキシ−２，２，６，６−テトラメチル−４−ピペリジニル）セバシン酸エステルを含むことが好ましい。ビス（１−オクチルオキシ−２，２，６，６−テトラメチル−４−ピペリジニル）セバシン酸エステルは、アミノエーテル型のヒンダードアミン系光安定剤の中でも比較的中性に近いため、樹脂（Ａ）の架橋阻害や黄変が抑制され得る。
【００４５】
Ｎ−Ｏ−Ｒ構造を有するアミノエーテル型のヒンダードアミン系光安定剤（Ｃ１）の含有量は、樹脂（Ａ）１００質量部に対して０．５質量部以上６質量部以下であることが好ましい。Ｎ−Ｏ−Ｒ構造を有するアミノエーテル型のヒンダードアミン系光安定剤（Ｃ１）の含有量が０．５質量部以上とされることによって、樹脂層２およびトリアジン系紫外線吸収剤（Ｂ）の劣化が抑制される。また、Ｎ−Ｏ−Ｒ構造を有するアミノエーテル型のヒンダードアミン系光安定剤（Ｃ１）の含有量が６質量部以下とされることによって、Ｎ−Ｏ−Ｒ構造を有するアミノエーテル型のヒンダードアミン系光安定剤（Ｃ１）のブリードが抑制され得る。
【００４６】
また、アミノエーテル型以外のヒンダードアミン系光安定剤（Ｃ２）として、例えば二級アミン、三級アミンからなるヒンダードアミン系光安定剤が挙げられる。アミノエーテル型以外のヒンダードアミン系光安定剤（Ｃ２）は、少なくとも４−ヒドロキシ−２，２，６，６−テトラメチル−１−ピペリジンエタノールと３，５，５−トリメチルヘキサン酸とから成るエステル化合物を含むことが好ましい。当該エステル化合物は、ほぼ中性であり、樹脂（Ａ）に含まれる架橋剤やトリアジン系紫外線吸収剤（Ｂ）中のプロトン解離性酸性基と反応しにくい。そのため、樹脂（Ａ）の架橋阻害、黄変が抑制され得る。
【００４７】
樹脂層２を構成する樹脂組成物に含まれるアミノエーテル型以外のヒンダードアミン系光安定剤（Ｃ２）の含有量は、樹脂（Ａ）１００質量部に対して３質量部以上３０質量部以下であることが好ましく、より好ましくは８質量部以上３０質量部以下である。アミノエーテル型以外のヒンダードアミン系光安定剤（Ｃ２）の含有量が３質量部以上とされることによって、樹脂層２自体の耐候性がより向上され得る。また、アミノエーテル型以外のヒンダードアミン系光安定剤（Ｃ２）の含有量が３０質量部以下とされることによって、Ｎ−Ｏ−Ｒ構造を有するアミノエーテル型のヒンダードアミン系光安定剤（Ｃ１）およびアミノエーテル型以外のヒンダードアミン系光安定剤（Ｃ２）のブリードがより抑制され得る。
【００４８】
Ｎ−Ｏ−Ｒ構造を有するアミノエーテル型のヒンダードアミン系光安定剤（Ｃ１）の含有量と、アミノエーテル型以外のヒンダードアミン系光安定剤（Ｃ２）の含有量との合計は、樹脂（Ａ）１００質量部に対して、３．５質量部以上３６質量部以下であることが好ましく、より好ましくは８質量部以上３０質量部以下である。これらの含有量が３．５質量部以上とされることによって、樹脂層２の耐候性に加えて下地保護性が向上され得る。また、これらの含有量が３６質量部以下とされることによって、Ｎ−Ｏ−Ｒ構造を有するアミノエーテル型のヒンダードアミン系光安定剤（Ｃ１）およびアミノエーテル型以外のヒンダードアミン系光安定剤（Ｃ２）のブリードが抑制され得る。
【００４９】
また、本実施形態の樹脂組成物は、必要に応じてその他の成分を含んでもよい。その他の成分としては、触媒、溶剤、レベリング剤、他の光安定剤、酸化防止剤、可塑剤、界面活性剤、着色剤、光輝剤、フィラー等が挙げられる。
【００５０】
以上の説明のように、本実施形態の樹脂組成物は、トリアジン系紫外線吸収剤（Ｂ）と、２種以上のヒンダードアミン系光安定剤（Ｃ）と、を含む。このように２種以上のヒンダードアミン系光安定剤（Ｃ）を含むことによって、上記のように、樹脂組成物の耐候性が高められ得る。また、本実施形態の樹脂組成物は、ベンゾトリアゾール系紫外線吸収剤を含まなくてもよい。よって、水との接触による黄変が抑制され得る。したがって、本実施形態の樹脂組成物及び当該樹脂組成物からなる樹脂層２は、耐水性を有して下地を保護し得る。
【００５１】
なお、樹脂層２は、透明であってもよく、着色されていてもよい。このような本実施形態の樹脂層２を備える積層体１は、例えば、車両の内装品や外装品または屋外に設置される物体の表面に貼り付けるためのフィルム、ステッカー等として好適である。
【実施例】
【００５２】
以下、実施例及び比較例を挙げて本発明の内容をより具体的に説明するが、本発明はこれらに限定されるものではない。
【００５３】
（実施例１）
フッ素樹脂（商品名：ルミフロン（登録商標）ＬＦ−５５２、旭硝子株式会社製）９０．０質量部、アクリル樹脂（商品名：ニカライト（登録商標）Ｈ４００７、日本カーバイド工業株式会社製）１０．０質量部、架橋剤（商品名：コロネートＨＫ、東ソー株式会社製、ヘキサメチレンジイソシアネート（ＨＭＤＩ）のイソシアヌレート体を含むポリイソシアネート）２０．７質量部、トリアジン系紫外線吸収剤（商品名：チヌビン４００、ＢＡＳＦジャパン株式会社製）１４．９質量部、Ｎ−Ｏ−Ｒ構造を有するアミノエーテル型のヒンダードアミン系光安定剤（商品名：チヌビン１２３、ＢＡＳＦジャパン株式会社製、ビス（１−オクチルオキシ−２，２，６，６‐テトラメチル−４−ピペリジニル）セバシン酸エステル）４．４質量部、及び、アミノエーテル型以外のヒンダードアミン系光安定剤（商品名：チヌビン２４９、ＢＡＳＦジャパン株式会社製、４−ヒドロキシ−２，２，６，６−テトラメチル−１−ピペリジンエタノールと３，５，５−トリメチルヘキサン酸とから成るエステル化合物）８．８質量部を混合し、樹脂組成物を調製した。
【００５４】
表１には、樹脂組成物の配合割合を質量部で示している。
【００５５】
次に、基材としてアクリルフィルム（商品名：Ｈｉ−Ｓ  ＣａｌＡ０８００、日本カーバイド工業株式会社製、引張破断伸度：１５０％）を用意した。この基材上に、１８０メッシュのスクリーンを用いてスクリーンインキＫＩインキ（シルバー）（帝国インキ株式会社製）を印刷して印刷層を形成した。次に、印刷層が形成された基材を熱風乾燥器によって６０℃の環境で６０分間加熱乾燥し、２５℃の環境で２４時間静置し、該印刷層上に、１８０メッシュのスクリーンを用いてスクリーンインキＫＩインキ（イエロー）（帝国インキ株式会社製）を印刷してさらに印刷層を形成した。次に、これらの印刷層が形成された基材を熱風乾燥器によって６０℃の環境で６０分間加熱乾燥し、２５℃の環境で２４時間静置した。その後、１８０メッシュのスクリーンを用いて上記樹脂組成物を乾燥後の厚さが２０μｍとなるように印刷層上に塗工し、熱風乾燥器を用いて８０℃の環境で６０分間の加熱乾燥を行った。その後、樹脂組成物を２５℃の環境で５時間静置し、印刷層上に樹脂組成物からなる樹脂層を形成した。このようにして、基材層、印刷層及び樹脂層を有する積層体を得た。
【００５６】
（実施例２〜８、及び比較例１〜６）
樹脂組成物の配合を表１及び表２に示すように変更した以外は実施例１と同様にして積層体を得た。表２には、表１と同様に、樹脂組成物の配合割合を質量部で示している。なお、実施例３、比較例４、及び比較例５では、トリアジン系紫外線吸収剤（商品名：チヌビン４７９、ＢＡＳＦジャパン株式会社製）を用いた。また、比較例５では、ベンゾトリアゾール系紫外線吸収剤（商品名：チヌビン１０９、ＢＡＳＦジャパン株式会社製）を用い、比較例６では、ベンゾトリアゾール系紫外線吸収剤（商品名：チヌビン９２８、ＢＡＳＦジャパン株式会社製）を用いた。
【００５７】
＜評価方法＞
以下に説明する方法で、上記実施例及び比較例に係る積層体を評価した。評価結果は表１及び表２に示す通りである。
【００５８】
（樹脂層の耐候性）
ＫＦ−１フィルター（２９５ｎｍ〜７８０ｎｍ）をつけたメタルウェザー試験機（ダイプラ・ウィンテス社製）に積層体を入れ、ブラックパネル温度６３℃、５０％ＲＨの環境下で、７５ｍＷ／ｃｍ２で光を照射した。また、光の照射中、２時間ごとに１２０秒間シャワーで積層体に水をかけた。このようにして積層体に水をかけながら光を２００時間照射した後、積層体を試験機から取り出した。そして、試験機に投入する前後のグロス値をスガ試験機株式会社製光沢度計ＵＧＶ−５で樹脂層側から測色し、試験機に投入する前後の視野角６０°でのグロス値の差を以下の基準で評価した。
Ｓ：１未満
Ａ：１以上３未満
Ｂ：３以上５未満
Ｃ：５以上７未満
Ｄ：７以上１０未満
Ｅ：１０以上
【００５９】
（積層体の耐候性）
上記樹脂層の耐候性の評価と同様にメタルウェザー試験機によって積層体に水をかけながら光を照射し、試験機に投入する前後の色差をコニカミノルタ製測色機ＣＭ−３６００ｄで樹脂層側から測色し、試験機に投入する前後の色差の差を上記樹脂層の耐候性の評価と同じ基準で評価した。
【００６０】
（耐水性）
積層体を４０℃の温水に１６８時間浸漬させた後、樹脂層の外観を目視で確認して以下の基準で評価した。
Ａ：外観変化なし。
Ｂ：黄変した。
【００６１】
（ブリード）
積層体を２３℃、５０％ＲＨにて１６８時間静置した後、樹脂層の外観を目視で確認して以下の基準で評価した。
Ａ：外観変化なし。
Ｂ：ブリードまたはブルームが生じた。
【００６２】
【表１】
2019172793.tif 000003
【００６３】
【表２】
2019172793.tif 000004
【００６４】
表１及び表２に示す通り、実施例１〜８に係る樹脂組成物は、トリアジン系紫外線吸収剤と２種以上のヒンダードアミン系光安定剤とを含む。実施例１〜８に係る樹脂組成物は、２種以上のヒンダードアミン系光安定剤を含むことによって、光安定性が高められ、優れた耐候性を有している。また、実施例１〜８に係る樹脂組成物は、ベンゾトリアゾール系紫外線吸収剤を含んでおらず、水との接触による黄変が抑制される。したがって、実施例１〜８に係る樹脂組成物及び当該樹脂組成物からなる樹脂層を含む積層体は、耐水性を有して積層体を保護し得る。一方、比較例１〜６の積層体は、表面の樹脂層が光安定剤（ＨＡＬＳ）を１種類しか含んでおらず、樹脂層の耐候性、積層体の耐候性、耐水性、ブリードのいずれかが不十分である。
【００６５】
以上のように、本発明の樹脂組成物及び当該樹脂組成物からなる樹脂層を備える積層体は、下地の耐候性と耐水性とを両立できている。
【産業上の利用可能性】
【００６６】
以上説明したように、本発明によれば、耐水性を有して下地を保護し得る樹脂組成物及び積層体が提供され、自動車等の車両の装飾等の分野で利用することが期待される。
【符号の説明】
【００６７】
１・・・積層体
２・・・樹脂層
３・・・基材
【図１】
2019172793.tif 000005